(57)【特許請求の範囲】
【請求項１】
希土類金属−鉄系合金溶融物を、タンディッシュを介した単ロールによるストリップキャスティング法により、冷却速度１００〜１０００℃／秒、過冷度２００〜５００℃の冷却条件下で均一に凝固させ、短軸方向０．１〜１００μｍ、長軸方向０．１〜１００μｍの主相結晶粒径を有する結晶を９０容量％以上含有し、且つ前記主相結晶粒内に、包晶核であるα-Fe及び／又はγ-Feが粒径２０μm未満で微細分散されている希土類金属−鉄系合金鋳塊を得た後、該合金鋳塊１００重量部に対して、窒素原子１〜５重量部を含有させる窒化処理を行うことを特徴とする窒素原子を含む希土類金属−鉄系永久磁石用合金の製造法。
【請求項２】
前記希土類金属−鉄系合金鋳塊の厚さを０．０５〜０．５mmにすることを特徴とする請求項１記載の製造法。
【請求項３】
前記希土類金属−鉄系合金鋳塊を得た後、該合金鋳塊を９００〜１２００℃で均質化処理することを特徴とする請求項１又は２記載の製造法。
【請求項４】
前記希土類金属−鉄系合金鋳塊を得た後、該合金鋳塊を０．５〜５０mmに粉砕して粉砕物を得、該粉砕物に対して前記窒化処理を行うことを特徴とする請求項１〜３のいずれか１項記載の製造法。
【請求項５】
前記窒化処理を行った後、更に０．５〜３０μmに微粉砕することを特徴とする請求項１〜４のいずれか１項記載の製造法。
【請求項６】
希土類金属がサマリウム(Sm)であることを特徴とする請求項１〜５のいずれか１項記載の製造法。
【発明の詳細な説明】
【０００１】
【発明の属する技術分野】
本発明は、優れた磁気特性を有する永久磁石を得るための窒素原子を含む希土類金属−鉄系永久磁石用合金の製造法に関する。
【０００２】
【従来の技術】
従来、永久磁石用合金鋳塊は、溶融した合金を金型に鋳造する金型鋳造法により製造されているのが一般的である。しかし該金型鋳造法により合金溶融物を凝固させる場合、合金溶融物の抜熱過程において、抜熱初期では鋳型伝熱律速であるが、凝固が進行すると、鋳型−凝固相間及び凝固相における伝熱が抜熱律速となり、金型冷却能を向上させても鋳塊内部と鋳型近傍の鋳塊では、冷却条件が異なり、特に鋳塊厚が厚いほどこのような現象が生じる。そのため鋳塊の内部と表面付近での冷却条件の相違が大きい場合には、特に磁石組成における高残留磁束密度側の鋳造組織に、粒径１０〜１００μｍのα−Ｆｅ相が残存し、同時に主相を取り巻く希土類金属に富んだ相の大きさも大きくなる。該α−Ｆｅ相及び希土類金属に富んだ大きい相では、通常９００〜１２００℃で数〜数十時間熱処理することにより行う均質化が困難なため、磁石製造工程における均質化過程が長期化し、結晶粒は更に粗大化する。更にその後の窒素化過程が長期化するため、各粒子における窒素含有量が不均一となる。その結果、その後の粉末配向性及び磁気特性に悪影響を及ぼす等の欠点がある。
また前記金型鋳造法により得られる鋳塊組織中に、短軸方向０．１〜１００μｍ、長軸方向０．１〜１００μｍの結晶粒径を有する結晶が存在することが知られているが、該結晶の含有率は、僅かであって、磁気特性に良好な影響を及ぼすには至っていない。
更にまた、希土類金属元素、コバルト及び必要に応じて、鉄、銅、ジルコニウムを添加し、るつぼ中で溶解させた後、双ロール、単ロール、双ベルト等を組み合わせたストリップキャスティング法等で０．０１〜５ｍｍの厚さとなるように凝固させる希土類金属磁石用合金の製造法が提案されている。
該方法では、金型鋳造法に比して組成の均一な鋳塊が得られるが、原料成分が、希土類金属元素、コバルト及び必要に応じて、鉄、銅、ジルコニウムを組み合わせた成分であるために、前記ストリップキャスティング法による磁石性能の向上が充分に得られない等の問題がある。
【０００３】
【発明が解決しようとする課題】
本発明の目的は、優れた磁気特性を有する希土類金属−鉄系永久磁石を得るための、最も良い影響を与える結晶組織を有する合金鋳塊を用いた窒素原子を含む希土類金属−鉄系永久磁石用合金の製造法を提供することにある。
【０００４】
【課題を解決するための手段】
本発明によれば、希土類金属−鉄系合金溶融物を、タンディッシュを介した単ロールによるストリップキャスティング法により、冷却速度１００〜１０００℃／秒、過冷度２００〜５００℃の冷却条件下で均一に凝固させ、短軸方向０．１〜１００μｍ、長軸方向０．１〜１００μｍの主相結晶粒径を有する結晶を９０容量％以上含有し、且つ前記主相結晶粒内に、包晶核であるα-Fe及び／又はγ-Feが粒径２０μm未満で微細分散されている希土類金属−鉄系合金鋳塊を得た後、該合金鋳塊１００重量部に対して、窒素原子１〜５重量部を含有させる窒化処理を行うことを特徴とする窒素原子を含む希土類金属−鉄系永久磁石用合金の製造法が提供される。
【０００５】
【発明の実施の形態】
以下本発明を更に詳細に説明する。
本発明の製造法に用いる希土類金属−鉄系合金鋳塊は、短軸方向０．１〜１００μｍ、長軸方向０．１〜１００μｍの主相結晶粒径を有する結晶を９０容量％以上、好ましくは９５容量％以上含有し、前記主相結晶粒内に包晶核であるα−Ｆｅ及び／又はγ−Ｆｅが粒径２０μｍ未満で微細分散されている合金鋳塊である。この際、前記特定の結晶粒径を有する結晶の含有割合が、９０容量％未満の場合には、得られる合金に優れた磁気特性を付与できない。また短軸方向及び長軸方向の長さが前記範囲外である場合、若しくは該α−Ｆｅ及び／又はγ−Ｆｅの粒径が２０μｍ以上であり、且つ微細分散されていない場合には、均質化熱処理の際の時間が長期化する。また合金鋳塊の厚さは、０．０５〜０．５ｍｍの範囲であるのが好ましい。
【０００６】
前記合金鋳塊を形成する原料成分は、希土類金属−鉄系であれば特に限定されるものではないが、希土類金属としては特にサマリウムを好ましく用いることができ、また通常製造の際に不可避的に含まれる他の不純物成分を含んでいても良い。また希土類金属は、単体でも混合物であっても良い。該希土類金属と、鉄との配合割合は、通常永久磁石用合金鋳塊の配合割合と同様で良く、好ましくは重量比で、２３〜２８：７７〜７２であるのが好ましい。
【０００７】
本発明の製造法において前記合金鋳塊を得るには、希土類金属−鉄系合金溶融物を、タンディッシュを介した単ロールによるストリップキャスティング法により、冷却速度１００〜１０００℃／秒、過冷度２００〜５００℃の冷却条件下で均一に凝固させる方法が挙げられる。
この際過冷度とは、（合金の融点）−（合金溶融物の実際の温度）の値である。冷却速度及び過冷度が前記範囲外の場合には、所望の組織を有する合金鋳塊が得られない。
【０００８】
前記合金鋳塊を得る方法を更に具体的に説明すると、例えば、真空溶融法、高周波溶融法等により、好ましくはるつぼ等を用いて、不活性ガス雰囲気下、希土類金属−鉄系合金溶融物を、タンディッシュを介して単ロール法によるストリップキャスティング法で、前記条件下連続的に凝固させ、所望の結晶組織を有する合金鋳塊を得ることができる。この際、合金鋳塊の厚さを、好ましくは０．０５〜０．５ｍｍの範囲となるように、鋳造温度及び注湯速度等を適宜選択し、前記条件下処理するのが最も容易な方法である。また所望に応じて得られた合金鋳塊を、好ましくは９００〜１２００℃において、５〜４０時間、均質化処理することもできる。
【０００９】
本発明の製造法では、前記合金鋳塊又は均質化処理した合金鋳塊を、好ましくは粒径０．５〜５０ｍｍに粉砕して粉砕物を得、該合金鋳塊又は粉砕物１００重量部に対して、窒素原子１〜５重量部を含有させる窒化処理を行う。具体的には例えば、３００〜６００℃にて前記窒素原子を含有するガス１気圧雰囲気で数時間〜数十時間熱処理を行うことによって、窒素原子を含む希土類金属−鉄系永久磁石用合金を得ることができる。また、得られた窒素原子を含む合金又は粉砕物を、好ましくは０．５〜３０μｍに微粉砕することもできる。
【００１０】
本発明の製造法により得られた窒素原子を含む希土類金属−鉄系永久磁石用合金を、例えば磁場プレス、射出成型等の公知の方法により、成型することにより永久磁石とすることができる。
【００１１】
【発明の効果】
本発明の窒素原子を含む希土類金属−鉄系永久磁石用合金の製造法では、磁石特性に優れた永久磁石を得るための合金を容易に得ることができる。
【００１２】
【実施例】
以下、本発明を実施例及び比較例により更に詳細に説明するが、本発明はこれらに限定されるものではない。
実施例１
サマリウム２４．５ｗｔ％、鉄７５．５ｗｔ％からなる合金を、アルゴンガス雰囲気中で、アルミナるつぼを使用して高周波溶融法により溶融物とした。次いで、得られた溶融物を図１に示す装置を用いて以下の方法に従って合金鋳塊を得た。
図１は、単ロールを用いたストリップキャスト法により合金鋳塊を製造するための概略図であって、１は前記高周波溶融法により溶融した溶融物の入ったるつぼである。１５００℃に保持された溶融物２を、タンディッシュ３上に連続的に流し込み、次いで約１ｍ／秒で回転するロール４上において、冷却速度１０００℃／秒、過冷度２００℃の冷却条件となるように急冷凝固させ、ロール４の回転方向に連続的に溶融物２を落下させて、厚さ０．５ｍｍの合金鋳塊５を製造した。
【００１３】
次に得られた永久磁石用合金鋳塊に１１００℃にて、２０時間の均質化処理を施し、均質化処理開始後５時間、１０時間、２０時間、３０時間及び４０時間での鋳塊に残留するα−Ｆｅの量を測定した。結果を表１に示す。またα−Ｆｅが消失した時点での鋳塊の結晶粒径を測定し、その結果を表２に示す。その後、前記鋳塊を０．５〜５ｍｍに粉砕し、得られた粉末を５００℃にて３時間、窒素ガス１気圧雰囲気中にて窒化処理を施した。得られた窒化粉末を、アルコール中において、遊星ボールミルを用いて更に平均粒径２μｍ程度まで微粉砕した。次いで得られた微粉末を、１５０ＭＰａ、２４００Ｋａｍ−１の条件下、磁場プレスし、圧粉体を得た。得られた圧粉体の磁気特性を直流磁気測定装置により測定した。結果を表３に示す。
【００１４】
実施例２
サマリウム２５．００ｗｔ％、鉄７５ｗｔ％からなる合金を用いた以外は、実施例１と同様に行い、合金鋳塊を得、均質化処理を施した後、α−Ｆｅ残留量を測定し、更に圧粉体を製造した。α−Ｆｅ残留量を表１に、結晶粒径を表２に、磁気特性を表３に示す。
【００１５】
比較例１〜２
実施例１及び２で製造した合金と同じ組成を有する合金を、高周波溶融法により溶解し、金型鋳造法により冷却速度１０℃／秒、過冷度２０℃の条件下、厚さ３０ｍｍの合金鋳塊を得た。得られた合金鋳塊の均質化処理後のα−Ｆｅ残留量の測定を実施例１と同様に行い、更に実施例１と同様な方法にて圧粉体を製造した。α−Ｆｅ残留量を表１に、結晶粒径を表２に、磁気特性を表３に示す。なお比較例１では、４０時間の均質化処理でもα−Ｆｅが消失しなかったために、均質化処理開始後４０時間での結晶粒径の値とした。
【００１６】
【表１】
0003548568.tif 000002
【００１７】
【表２】
0003548568.tif 000003
【００１８】
【表３】
0003548568.tif 000004
【図面の簡単な説明】
【図１】図１は、実施例１で用いたストリップキャスト法により合金鋳塊を製造する際の概略図である。
【図１】
0003548568.tif 000005